(57)【特許請求の範囲】
【請求項１】
対向する第１及び第２の端部と、側面とを有するワイヤーと；
前記ワイヤーに電気的に接続されると共に、前記第２の端部及びワイヤー側面の一部を被覆する、前記ワイヤー上に電気泳動的に堆積された粉体の導電性粉部材と；
少なくとも前記導電性粉部材の一部及び前記ワイヤー側面の一部を囲む絶縁性物質と；
前記ワイヤーの第１の端部及び前記導電性粉部材の第１の端部に隣接する前記絶縁性物質の外側面の上の導電性物質の層と；
前記ワイヤーの第１の端部及び前記絶縁性物質の一部の上に配置された導電性物質の第１の部材により形成された第１の端子と；
前記導電性粉部材の第２の端部上に配置され、この第２の端部と電気的に接続された導電性物質の第２の部材により形成された第２の端子と；
を具備してなることを特徴とする表面実装型チップコンデンサー。
【請求項２】
対向する第１及び第２の端部と、側面とを有するワイヤーと；
前記ワイヤーに電気的に接続されると共に、前記第２の端部及びワイヤー側面の一部を被覆する、前記ワイヤー上に電気泳動的に堆積された粉体の導電性粉部材と；
少なくとも前記導電性粉部材の一部及び前記ワイヤーの一部を囲む絶縁性物質と；
前記ワイヤーの第１の端部及び前記絶縁性物質の一部の上に配置された導電性物質の第１の部材により形成された第１の端子と；
前記導電性粉部材の第２の端部の上に配置され、この第２の端部と電気的に接続された導電性物質の第２の部材により形成された第２の端子と；
を具備し、
前記第１の端子および前記第２の端子は、前記絶縁性物質により分離され、共通の外側周囲を前記絶縁性物質で分けることを特徴とする表面実装型チップコンデンサー。
【請求項３】
対向する第１および第２の端部と、側面とを有するワイヤーを形成する工程と；
前記第２の端部と前記ワイヤーの側面の一部とを被覆するワイヤー上で、陰極末端、陽極末端を有し、前記陽極末端と陰極末端との間に延出する、前記ワイヤー上に電気泳動的に堆積させる導電性粉部材を形成する工程と；
前記陽極末端および前記導電性粉部材上を被覆し、それにより前記ワイヤーが前記絶縁物質を貫通して延出し、前記絶縁物質から突出する一部を有するように絶縁性物質を適用する工程と；
導電性物質の陽極層が前記ワイヤーの第１の端部に電気的に接触して被覆するようにした、前記ワイヤーの第１の端部および前記導電性粉部材の陽極末端近傍の前記絶縁性物質の外面上に導電性物質の陽極層を適用する工程と；
導電性物質の陽極層を被覆し且つ電気的に接触し、それにより電気的連続性が前記導電性粉部材の陽極末端から、前記ワイヤーおよび導電性物質の陽極層を介して、導電性陽極端子キャップまで達成される導電性陽極端子キャップを取着する工程と；
前記導電性粉部材の陰極末端の少なくとも一部の上に導電性物質の層を適用する工程と；
前記導電性粉部材の陰極末端を被覆し且つ電気的に接触する導電性陰極端子キャップを取着する工程と；
を具備してなることを特徴とする表面実装型チップコンデンサーの製造方法。
【請求項４】
対向する第１及び第２の端部を有するワイヤーを設ける工程と；
前記ワイヤーの回りに、前記ワイヤー上に電気泳動的に堆積させる導電性部材を形成する工程と；
前記導電性部材の一部の上に絶縁層を適用する工程と；
前記絶縁層により分離された第１および第２の端子をコンデンサーの対向する両端に適用し、前記両端子および絶縁層が共通の外側周囲を分ける工程と；
を具有することを特徴とする表面実装型チップコンデンサーを形成する方法。
【発明の詳細な説明】
【技術分野】
【０００１】
本発明はコンデンサーに係わる。特に、本発明は改良された表面実装型チップコンデンサーおよびその製造方法に関するが、これらに限定されるものではない。
【背景技術】
【０００２】
従来、コンデンサーはタンタルスラグ又はタンタルペレットのような容量性素子から作られている。従来、タンタルスラグを作るため、タンタル粉をバインダーと共にプレスし、ついで正極端部および負極端部を有する有極コンデンサーを形成するためのプロセスに向けられる。典型的なタンタルスラグはそこから延出するワイヤーからなる陽極と、その反対側に形成された導電性表面からなる陰極とを有する。
【０００３】
タンタルコンデンサーに使用されるタンタルペレットを製造する通常の方法は、タンタル粉を最初にプレス又は圧縮してペレットにし、それを焼成処理することからなり、ここでペレットは真空中で加熱される。この加熱によりタンタル粒子相互が固着し、陽極として機能するリード線を保持することができるようになっている。
【０００４】
この焼成工程に続いて、タンタルペレットは酸溶液中に浸漬され、ペレットおよびペレット内の粒子の外表面に誘電性フィルムを形成させる。この誘電性フィルムは通常、五酸化タンタルである。ペレットおよびペレット内の粒子はついで、陰極を形成する他の種々の金属含有物質で塗布される。
これらのコンデンサーは、接続ワイヤーにより回路基板に固着される陽極と陰極とを有する。
【０００５】
部品を装着する最近の方法では、接続ワイヤーを使用せずに部品を回路基板の導電路に直接、半田付けする方法がとられる。この技術は“表面実装装置”（SMD）として次第に広く使用されている。
【０００６】
SMD技術に適したコンデンサーは、チップ部品として、並びにMELF部品として製造することができる。チップ部品は一般に、半田付けに適した端面を有する直角平行六面体の形態の、若しくは半田付けに適した陰極および陽極末端の双方を有する面を備えたフリップチップの形態の支持部材を有する。MELF（Metal Electrode Face Bonding）部品は一般に、接続ワイヤーが省かれた接続キャップ（複数）を有する円筒状支持部材からなり、これらキャップは端面が半田付けに適するように電気メッキにより形成され、回路基板の導電路に直接、半田付けされるようになっている。
【０００７】
このSMD技術の大きな利点は、回路基板上への部品の装着密度を著しく高めることができることである。更に装着密度を高めるため、SMD技術に適したより小さな部品が必要となっている。
【０００８】
しかし、このSMD技術には、生産性および均一性を備えた装置を製造することについて問題がある。従って、改良された表面実装型チップコンデンサーおよびその製造方法についての必要性が理解されるであろう。
【発明の開示】
【発明が解決しようとする課題】
【０００９】
更に、現在のSMD技術は、コンデンサーの大量処理のための技術を使用するのとは反対に個々のコンデンサーの処理を要する。大量処理の特に有用な１つの技術はリール・ツー・リールプロセス（reel to reel process）の使用を介して行われる。従って、本発明の更なる特徴は、リール・ツー・リールプロセスを使用して効率的に製造することができるコンデンサーを提供することである。
【００１０】
更に、従来のSMD技術は電気泳動塗装の使用により改善することができる。電気泳動塗装の幾つかの利点は、基板上での帯電粒子の高塗装速度が得られること、その結果得られる基板上の帯電粒子のフィルムは高密度で均一であること、塗装条件を制御することによりフィルムの厚みを制御することができること、簡単なプロセスで容易にスケールアップすることができることなどである。従って、本発明の更なる特徴は、コンデンサーの均一性、許容度、静電容量および堆積当たりの密度を増大することができる方法を提供することである。
【００１１】
本発明の更なる特徴は、製造が容易で、経済的な表面実装型チップコンデンサーを提供することである。
【発明を実施するための最良の形態】
【００１２】
次に、本発明の好ましい実施形態について説明する。しかし、この実施形態は本発明を制限することを意図するものではない。すなわち、本発明はその趣旨を逸脱しない限りにおいて、全ての変形、改良および均等物を包含するものである。
【００１３】
図15は従来の典型的なコンデンサー10を示すものである。コンデンサーは多くのタイプの電子機器に使用されている。コンデンサーのポピュラーな用途は、パソコン、ディスクドライブ、携帯電話、プリンター、手持ちポケットベル、自動車および軍事用機器などである。
【００１４】
図示のコンデンサー10は、２つの導体、すなわち、タンタルペレット12と、二酸化マンガン（MnO2）16（実際には半導体）とを有する。誘電性フィルム14は五酸化タンタル（Ta2O５）からなる。コンデンサー10の使用時において、タンタルペレット12は正に帯電し、陽極として機能し、二酸化マンガン16は負に帯電し、陰極として機能する。このコンデンサーは更に、タンタル陽極リード線18、カーボン層22、蒸着外部電極20を含む。
【００１５】
従来のコンデンサー10は通常、タンタル粉を使用し、これを圧縮してペレットとすることにより作られる。この得られた圧縮ペレット12はついで、焼成プロセスに向けられ、そこで、ペレット12は真空中で加熱される。この加熱によりタンタル粒子が相互に固着し、それによりリード線18が保持される。
【００１６】
この焼成プロセスの後、ペレット12は一般に酸溶液中に浸漬され、ペレット12の外表面に誘電性フィルム14が形成される。ついで、ペレット12は他の種々の金属含有物質で被覆され、陰極が形成される。一般に、MnO216は誘電性フィルム14の周りに配置され、その周りにグラファイト22の層が設けられ、このグラファイト22の層には銀プリント20が塗布されている。なお、二酸化マンガンの代わりに他の導電性ポリマー、例えばポリピロールを使用することもできる。陰極部分は陰極末端で終わっている。
【００１７】
リード線18は通常、テフロン（登録商標）などの絶縁物質（図示しない）で被覆される。このリード線18は典型的には陽極末端である。これらの末端は、電気回路にコンデンサー10を装着するため、回路基板に接続される。
【００１８】
図１は、本発明の表面実装型MELFコンデンサー30を示している。本図において、説明の便宜上、コンデンサーの種々の部分が直線および鋭角のエッジを用いて示されている。しかし、実際のコンデンサーは若干丸みの角部を有している。更に、コンデンサーコンデンサーは標準的形状およびサイズで示されているが、これら形状およびサイズは種々変化させてもよく、異なる長さ、幅、高さ、部分相互のサイズの割合のものとすることができる。
【００１９】
このコンデンサー30はワイヤー32を有している。このワイヤー32は典型的にはタンタルから作られる。その他、ワイヤーは他のバルブ金属（valve metal）(すなわち、ニオブ（Nb）、ハフニウム（Hf）、ジルコニウム（Zr）、チタン（Ti）、バナジウム（V）、タングステン（W）、ベリリウム（Be）又はアルミニウム（Al）)からなるものでもよい。その他、ワイヤーはバルブ金属（すなわち、Ta、Nb、Hf、Zr、Ti、V、W、Be又はAl）を含む基板からなるものでもよい。このワイヤーの厚みは好ましくは、50-100μｍの範囲とする。このワイヤー32は直角六面体であってもよい。その他、このワイヤーは他の種々の形状のものであってもよい。
【００２０】
導電性粉部材34はワイヤー32上に設けられる。この導電性粉部材34はバルブ金属であってもよい。その他、導電性粉部材はバルブ金属基板のものであってもよい。この導電性粉部材34は静電容量-電圧（CV）が低いもの（すなわち10CV）から100-150KCVまでのものでもよい。ワイヤー32上に設けられる以前において、導電性粉部材34は粉状でもよく、これは規則的に凝集させ、篩別および/又は粉砕させる。導電性粉部材34はワイヤー32に層として付着させたとき、3-8g/ccの範囲の密度を有する。
誘電性フィルム36は導電性粉部材34および陽極ワイヤー32の表面に設けられる。この誘電性フィルム36は典型的には五酸化タンタル（Ta2O５）からなる。ワイヤー32および焼成タンタル層34の各一部がテフロン（登録商標）などの絶縁性コーティング38で塗布されている。
【００２１】
固体電解質、すなわち二酸化マンガン（MnO2）又は導電性ポリマーが誘電性フィルム40として用いられる。この固体電解質は誘電性フィルム（36）被覆導電性粉部材34内の空隙中に含浸しコンデンサーの陰極を形成する。
導電性対電極層が二酸化マンガン層40上に積層され、コンデンサー30の二酸化マンガン層40と電気的に連続したものとなる。この対電極層は好ましくは、黒鉛系炭素の第1の下層42と、金属粒子44、好ましくは銀、をバインダー又は有機樹脂に包含させた上層とからなる。この対電極層は導電性粉部材34の陰極末端46の上に延びている必要があり、同時に二酸化マンガン層40を封止するのを助けている。この対電極層は導電性粉部材34の実質的に全ての側面および陰極末端46を被覆し、それにより最小誘電正接およびESRを有するコンデンサーを得ているが、陽極ワイヤー32との電気的連続性からの分離を維持している。
【００２２】
有機質コーティング又はパシベーションコーティング48がタンタル層34の側面の対電極層上、およびタンタル層34の陽極末端50で絶縁コーティング38上に形成されているが、陰極末端15の上には延びていない。銀プリント陽極52が有機コーティング48上のタンタル層34の陽極末端50にて接合され、かつ、陽極ワイヤー32と接触している。陰極末端キャップ54が対電極層の陰極末端46と接触、接合し、陰極端子又は第2の端子56を形成している。陽極末端キャップ58が銀プリント陽極52をコーティングする陽極末端50および絶縁性コーティング48の一部に接触、接合され、陽極端子又は第1の端子60を形成している。
【００２３】
陰極端子56および陽極端子60は、電気回路中にコンデンサー30を装着するため回路基板に接続することができる接続部である。下記および図2-14に示す方法はコンデンサーに適用したものであるが、この方法を反対側端部に端子を必要とする任意のタイプのチップ部品に利用することも可能である。
【００２４】
図2はくし型のホイルストリップ70の平面図を示している。このくし型は機械的打ち抜き（パンチング）により作成することができる。その他、このくし型は他の化学的又は物理的方法により作成してもよい。好ましくは、このホイルストリップ70は厚みが50-100μｍ、長さが0.8ｍｍ、幅が0.08ｍｍのものである。このくし型は個々のタンタルワイヤー32で作られている。
【００２５】
ホイルストリップ70は外側エッジ部に複数の孔72を有している。これらの孔72はホイルストリップ70をフレーム74に配置させるのに使用される。図3に示すように、フレーム74は頂部76と底部（図示しない）とを有している。この底部には孔72を受理するためのオス型受け部（図示しない）が設けられている。ホイルストリップ70はワイヤー32相互が互いに対向するように配置されている。図3のフレーム74は20個のホイルストリップ70を保持している。いったん、全てのホイルストリップが所定位置に配置されたとき、コネクター78がホイルストリップ70を所定位置にて固定する。いったん、所定位置に固定されると、ホイルストリップがマスクされる。
【００２６】
ホイルストリップ70およびフレーム74は、打抜きされたワイヤー32を取扱うための唯一の装置である。その他、1列のワイヤー32を有する単一のホイルストリップを用いてもよい。更に、単一の広いホイルストリップを使用して図３に示すように数連のホイルストリップ70と置き換えてもよい。この幅広のホイルストリップを打ち抜いて複数のワイヤー32を形成する。
【００２７】
図4はマスクされた後のホイルストリップ70を平面を示している。ホイルストリップ70に対するワイヤー32の接続端部は、ホイルストリップ70およびホイルストリップ70に接触するワイヤー32の一部に平坦な物理的バリヤー80を配置することにより物理的にマスクされる。ついで、導電性粉部材34がこのワイヤー32上に形成される。
【００２８】
すなわち、導電性粉部材34は電気泳動塗装によりワイヤー上に配置され、これは基本的に2つの工程からなされる。すなわち、最初に、懸濁液中の粉体（0.2-40μｍ）の帯電粒子を印加電圧によりワイヤー32に移動させ、次に、粉体粒子がワイヤー32上に堆積（放電、凝集）される。この得られた帯電粒子のフィルムが導電性粉部材34となり、これは緻密で均一のものである。
図5は、マスク80が除去されているが導電性粉部材34が堆積されたホイルストリップ70の平面を示している。
【００２９】
図6に示すように、次の工程は、ホイルストリップ70を有するフレーム74全体を焼成プロセスに送り、導電性粉部材34を真空中で加熱することである。このプロセスにおける温度は、タンタルおよびニオブについては600-1400℃である。この導電性粉部材34は所定の温度にて約2-20分間、真空中で保持され、ついで周知の従来同様の冷却手法に従って冷却される。
【００３０】
図７に示すように、焼成プロセスの後、この導電性粉部材34は酸素-形成溶液中に浸漬され、薄い誘電性フィルム36を形成させる。一例として、タンタル又はニオブ粉を使用する場合は、薄い誘電性フィルム36は五酸化タンタル又は五酸化ニオブとなる。
【００３１】
図8に示すように、次の工程は、テフロン（登録商標）プリント又は他の絶縁性物質38を付加することである。
ついで、図9に示すように、コンデンサーの陰極部分が形成される。典型的には、二酸化マンガン40が誘電性フィルム36の周りに配置され、ついで、銀44でプリントされた黒鉛層42が形成される。この銀プリント44は銀フレークで充満された有機樹脂からなり導電性となっている。
【００３２】
図10に示すように、絶縁性又はパシベーション物質48が、導電性粉部材34およびワイヤー32の側面の少なくも一部を囲むように配置される。
【００３３】
図11に示すように、陽極がレーザーで開口され、ワイヤー32が露出される。レーザーによる開口はワイヤー32の導電性表面を露出させるための好ましい方法ではあるが、他の手法を使用することもできる。その他のプロセスを用いて、ワイヤー32の導電性表面を露出させてもよい。ワイヤーが一旦露出されると、銀プリント44と同様に銀プリント52を適用することができる。
【００３４】
次の工程は、図13に示すように、ストリップ70から表面実装型チップコンデンサー30を切断することである。表面実装型チップコンデンサー30は周知の種々の方法でストリップ70から分断してもよい。
【００３５】
最終工程は、図14に示すように、陰極末端キャップ54および陽極末端キャップ58を半田付けすることである。この陰極末端キャップ54は対電極層の陰極末端46と接触していて陰極端子56を形成している。陽極末端キャップ58は銀プリント陽極52をコーティングする陽極末端50および絶縁コーティング48の一部と接触、接合していて陽極端子60を形成している。
【００３６】
本発明は上記の種々の方法で達成することができるが、本発明の趣旨を逸脱しない範囲で他の方法を使用することも可能である。
【００３７】
本発明の好ましい実施態様について図面および明細書に記載され、特定の用語が使用されたが、これらは説明のためのものであり、限定することを意図するものではない。部材の形状、寸法割合は適宜変更することが可能であり、請求の範囲で規定したように、本発明の趣旨を逸脱しない範囲で状況により種々の均等物で置換するようにしてもよい。
【図面の簡単な説明】
【００３８】
【図１】本発明による表面実装型チップコンデンサーの断面図。
【図２】図１の表面実装型チップコンデンサーの製造過程における平面図。
【図３】図１の表面実装型チップコンデンサーの製造過程における平面図。
【図４】図１の表面実装型チップコンデンサーの製造過程における平面図。
【図５】図１の表面実装型チップコンデンサーの製造過程における平面図。
【図６】図１の表面実装型チップコンデンサーの製造過程における断面図。
【図７】図１の表面実装型チップコンデンサーの製造過程における断面図。
【図８】図１の表面実装型チップコンデンサーの製造過程における断面図。
【図９】図１の表面実装型チップコンデンサーの製造過程における断面図。
【図１０】図１の表面実装型チップコンデンサーの製造過程における断面図。
【図１１】図１の表面実装型チップコンデンサーの製造過程における断面図。
【図１２】図１の表面実装型チップコンデンサーの製造過程における断面図。
【図１３】図１の表面実装型チップコンデンサーの製造過程における断面図。
【図１４】図１の表面実装型チップコンデンサーの製造過程における断面図。
【図１５】従来のコンデンサーを示す模式図。
【符号の説明】
【００３９】
30    コンデンサー
32    ワイヤー
34    導電性粉部材
36    誘電性フィルム
40    二酸化マンガン層
44    金属粒子
46    陰極末端
50    陽極末端
54    陰極リング
58    陽極末端キャップ
60    陽極端子
70    ホイルストリップ
72    孔
74    フレーム
【図１】
0004056531.tif 000002
【図２】
0004056531.tif 000003
【図３】
0004056531.tif 000004
【図４】
0004056531.tif 000005
【図５】
0004056531.tif 000006
【図６】
0004056531.tif 000007
【図７】
0004056531.tif 000008
【図８】
0004056531.tif 000009
【図９】
0004056531.tif 000010
【図１０】
0004056531.tif 000011
【図１１】
0004056531.tif 000012
【図１２】
0004056531.tif 000013
【図１３】
0004056531.tif 000014
【図１４】
0004056531.tif 000015
【図１５】
0004056531.tif 000016